(57)【特許請求の範囲】
【請求項１】
リボン状の基材と、
上記基材の一方の面に形成され、染料を含有するインク層と、
上記基材の一方の面に形成されたセンサーマーク部と、
上記基材の他方の面に形成されたバックコート層とを備え、
上記センサーマーク部は、平均粒子径が１５ｎｍ以上、３０ｎｍ以下である第１のカーボンブラックと、平均粒子径が２７０ｎｍ以上である第２のカーボンブラックとを含有し、第１のカーボンブラックと第２のカーボンブラックの配合比は、７０：３０〜３０：７０の範囲内であり、厚さが０．５μｍ以上、１．５μｍ以下であり、透過濃度が１．５以上であるインクリボン。
【発明の詳細な説明】
【０００１】
【発明の属する技術分野】
本発明は、センサーマーク部を有する熱転写用インクリボンに関し、特に、センサーマーク部の読みとり信頼性に優れたインクリボンに関する。
【０００２】
【従来の技術】
昇華性又は熱拡散性の染料からなるインク層を有するインクリボンと、染料受容層を有する印画紙とを重ね合わせ、そのインク層をサーマルヘッド等により画像情報に応じて加熱し、インク層から印画紙の染料受容層に染料を移行させて画像を形成する昇華型熱転写記録方式が知られている。この昇華型熱転写記録方式によれば、連続的な階調のフルカラー画像を形成することができるので、ビデオ画像をハードコピーする方法として注目されている。
【０００３】
昇華型熱転写記録方式に用いられるインクリボンには、通常、当該インクリボンの位置決めのためのセンサーマーク部が形成されている。プリンタは、センサーマーク部とインク層とで光の透過濃度が異なることから、透過濃度の変化によりセンサーマーク部を検出し、位置決めをしている。このセンサーマーク部の特性としては、プリンタのセンサーが確実にセンサーマーク部を読みとることが求められる。
【０００４】
プリンタのセンサーとしては、例えば透過型と透過反射型とが挙げられる。
【０００５】
透過型センサーでは、図４及び図５に示すように、インクリボン１０のセンサーマーク部１１が形成されている面と対向するように発光部１２が配されている。また、発光部１２とでインクリボン１０を挟むように、発光部１２と対向する位置に受光部１３が配されている。
【０００６】
そして、この透過型センサーでは、発光部１２から光を発射し、その光を受光部１３で受光する。図４に示すように、センサーマーク部１１以外の部分では光がインクリボン１０を透過して、受光部１３は発光部１２からの光を受光できる。一方、図５に示すように、センサーマーク部１１の部分では、当該センサーマーク部１１によって光が遮られ、受光部１３は発光部１２からの光を受光できない。透過型センサーでは、このようにしてセンサーマーク部１１の位置を検出している。
【０００７】
透過反射型センサーでは、図６及び図７に示すように、インクリボン１０のセンサーマーク部１１が形成されている面とは反対側の面と対向するように反射板１４が配されている。また、反射板１４とでインクリボン１０を挟むように、反射板１４に対して互いに共役な位置に発光部１２と受光部１３とが配されている。
【０００８】
そして、この透過型センサーでは、発光部１２から光を発射し、反射板１４で反射した光を受光部１３で受光する。図６に示すように、センサーマーク部１１以外の部分では光がインクリボン１０を透過して反射板１４で反射し、受光部１３は発光部１２からの光を受光できる。一方、図７に示すように、センサーマーク部１１の部分では、当該センサーマーク部１１によって光が遮られ、受光部１３は発光部１２からの光を受光できない。透過反射型センサーでは、このようにしてセンサーマーク部１１の位置を検出している。
【０００９】
【発明が解決しようとする課題】
上述した透過型センサーに対して、センサーマーク部１１の検出精度を高めようとする場合には、センサーマーク部１１の厚みを厚くすることで解決することができる。
【００１０】
しかしながら、センサーマーク部１１の厚さが厚すぎる場合には、インクリボン１０の長期保存持に、センサーマーク部１１の形状が、巻かれているリボン内で接触する部分に転写してしまい、印画時にセンサーマーク部１１の形状のムラが発生する。
【００１１】
このために、センサーマーク部１１の厚さはインク層と同様の厚さ、すなわち２μｍ程度以下にすることが望ましく、薄い塗布厚と透過濃度を両立させる必要がある。
【００１２】
また、センサーマーク部１１の表面反射率が大きい場合、図８に示すように、透過反射型センサーにおいては、反射板１４ではなく、センサーマーク部１１の表面で反射した光を受光部１３が受光し、センサーマーク部１１以外の部分と認識されて、センサーマーク部１１の位置が正しく検出されないおそれがある。センサーマーク部１１の位置が正しく検出されないと、インクリボン１０の位置ずれ等、プリンタの誤動作を誘発する。
【００１３】
上述したような、センサーマーク部１１の透過濃度の適正化と、表面反射率の適正化とを同時に満足させるために、センサーマーク部１１の組成の最適化や厚みの最適化等の手法が講じられている。しかしながら、これらの手法によっても、センサーの読み飛ばしについては十分な特性を得るには到っていない。
【００１４】
本発明は、上述したような従来の実情に鑑みて提案されたものであり、センサーマーク部の読みとり信頼性、保存特性を向上させた熱転写用インクリボンを提供することを目的とする。
【００１５】
【課題を解決するための手段】
本発明のインクリボンは、リボン状の基材と、上記基材の一方の面に形成され、染料を含有するインク層と、上記基材の一方の面に形成されたセンサーマーク部と、上記基材の他方の面に形成されたバックコート層とを備え、センサーマーク部は、平均粒子径が１５μｍ以上、３０ｎｍ以下である第１のカーボンブラックと、平均粒子径が２７０ｎｍ以上である第２のカーボンブラックとを含有し、第１のカーボンブラックと第２のカーボンブラックの配合比は、７０：３０〜３０：７０の範囲内であり、厚さが０．５μｍ以上、１．５μｍ以下であり、透過濃度が１．５以上である。
【００１６】
上述したような本発明に係るインクリボンでは、センサーマーク部が、上記第１のカーボンブラックと、上記第２のカーボンブラックとを含有しているので、センサーマーク部の高い透過濃度と低い表面反射率とを両立し、読みとり誤差がなくなる。
【００１７】
【発明の実施の形態】
以下、本発明の実施の形態について説明する。
【００１８】
図１及び図２に、本実施の形態に係るインクリボンの一構成例を示す。
【００１９】
このインクリボン１は、リボン状の基材２と、基材２の一方の面上に形成されたイエローインク層３Ｙ、マゼンタインク層３Ｍ及びシアンインク層３Ｃと、基材２の一方の面上であって、イエローインク層３Ｙ、マゼンタインク層３Ｍ又はシアンインク層３Ｃの間に形成されたセンサーマーク部４と、基材２の他方の面上に形成されたバックコート層５とから構成される。
【００２０】
基材２には、従来この種のインクリボンの基材として用いられている公知のシート状材料を用いることができる。基材２の材料として具体的には、例えばポリエステルフィルム等が挙げられる。
【００２１】
イエローインク層３Ｙ、マゼンタインク層３Ｍ及びシアンインク層３Ｃは、染料と、結合剤とを含有する。
【００２２】
イエローインク層３Ｙに含有されるイエロー染料としては、公知のイエロー染料が用いられる。イエロー染料として具体的には、例えば住友化学社製の「ＥＳＣ−１５５」等が挙げられる。
【００２３】
マゼンタインク層３Ｍに含有されるマゼンタ染料としては、公知のマゼンタ染料が用いられる。マゼンタ染料として具体的には、例えば住友化学社製の「ＥＳＣ−４５１」等が挙げられる。
【００２４】
シアンインク層３Ｃに含有されるシアン染料としては、公知のシアン染料が用いられる。シアン染料として具体的には、例えばサンド社製の「フォロンブルー
ＳＲ−ＰＩ」等が挙げられる。
【００２５】
そして、結合剤には、従来この種のインクリボンにおいて、インク層の結合剤として用いられている公知の樹脂等を用いることができる。インク層の結合剤として具体的には、例えばポリビニルブチラール等が挙げられる。
【００２６】
センサーマーク部４は、平均粒子径が３０ｎｍ以下である第１のカーボンブラックと、平均粒子径が２７０ｎｍ以上である第２のカーボンブラックと、上記第１のカーボンブラック及び第２のカーボンブラックを分散させる結着剤とを含有する。
【００２７】
ここで言う平均粒子径とは、カーボンブラック粒子の透過型電子顕微鏡（ＴＥＭ）写真から、１００個以上のカーボンブラック粒子を任意に選び出し、それらのカーボンブラック粒子について測定した粒子径の平均をとったものである。
【００２８】
平均粒子径が３０ｎｍ以下の第１のカーボンブラックは、センサーマーク部４の透過濃度を向上させる機能を有する。また、平均粒子径が２７０ｎｍ以上の第２のカーボンブラックは、センサーマーク部４の表面に適度な粗さを与え、表面反射率を任意に検討できる。センサーマーク部４に、平均粒子径が３０ｎｍ以下である第１のカーボンブラックと、平均粒子径が２７０ｎｍ以上である第２のカーボンブラックとを含有させることで、透過濃度の最適化と表面反射率の最適化とを両立することができる。
【００２９】
このような第１のカーボンブラックとしては、公知のカーボンブラックを使用することができる。具体的には、例えば三菱化成社製の＃８５０Ｂ、＃９８０Ｂ、ＭＣＦ８８Ｂ、＃４４Ｂ、キャボット社製のＢＰ−８００、ＢＰ−Ｌ、ＲＥＧＡＬ−６６０、ＲＥＧＡＬ−３３０、コロンビヤンカーボン社製のＲＡＶＥＮ−１２５５、ＲＡＶＥＮ−１２５０、ＲＡＶＥＮ−１０２０、ＲＡＶＥＮ−７８０、ＲＡＶＥＮ−７６０、デグサ社製のＰｒｉｎｔｅｘ−５５、Ｐｒｉｎｔｅｘ−７５、Ｐｒｉｎｔｅｘ−４５、ＳＢ−５５０等が挙げられる。
【００３０】
さらに、この第１のカーボンブラックの平均粒子径は２５ｎｍ以下であることが好ましい。カーボンブラックは一般に平均粒子径が小さいほど隠蔽力が向上し透過濃度を増すことができる。しかし、平均粒子径があまり小さすぎると、分散性及び分散安定性が悪化する。このため、第１のカーボンブラックの平均粒子径は少なくとも１５ｎｍ以上であることが好ましい。
【００３１】
また、第２のカーボンブラックとしては、例えば、コロンビヤンカーボン社製のＳｅｖａｃａｒｂ−ＭＴ、Ｃａｎｃａｒｂ社製のサーマックスＭＴ等が挙げられる。
【００３２】
さらに、このセンサーマーク部４に含有される第１のカーボンブラックと第２のカーボンブラックとの配合比は、重量比で７０：３０〜３０：７０の範囲内とする。第１のカーボンブラックの量が７０重量部よりも大きいと、その分第２のカーボンブラックの量が少なくなり、センサーマーク部４の表面反射率が悪化してしまう。また、第２のカーボンブラックの量が７０重量部より大きいと、その分第１のカーボンブラックの量が少なくなり、センサーマーク部４の透過濃度が悪化してしまう。従って、第１のカーボンブラックと第２のカーボンブラックとの配合比を、重量比で７０：３０〜３０：７０の範囲内とすることで、センサーマーク部４の透過濃度を向上させ、かつ、表面反射率を低減することができる。
【００３３】
上記第１及び第２のカーボンブラックを分散させる結着剤としては、例えば変性又は非変性の塩化ビニル樹脂、ポリウレタン樹脂、フェノキシ樹脂あるいはポリエステル樹脂の他、セルロースアセテートブチレート等のセルロースエステル等を用いることができる。また、上述したような樹脂の他にも、熱可塑性樹脂、熱硬化性樹脂、反応型樹脂、電子線照射硬化型樹脂等を用いることができる。
【００３４】
そして、このセンサーマーク部４においては、結着剤と上記第１及び第２のカーボンブラックとの比（ＰＢ比）が、０．５〜３程度とすることが好ましい。ＰＢ比を上記範囲とすることで、第１及び第２のカーボンブラックの分散安定性を向上し、第１及び第２のカーボンブラックの働きをより効果あらしめることができる。
【００３５】
また、このようなセンサーマーク部４の厚みは、０．５μｍ〜１．５μｍ程度とすることが好ましい。センサーマーク部４の厚みが０．５μｍよりも薄いと、十分な透過濃度が得られない。また、センサーマーク部４の厚みが１．５μｍよりも厚いと、インクリボン１の長期保存時に、センサーマーク部４の形状写りが生じてしまう。
【００３６】
また、このセンサーマーク部４には、一層の耐久性の向上を図るために、必要に応じて硬化剤を添加することができる。センサーマーク部４に添加される硬化剤としては、多官能性イソシアネートが使用可能であり、特にトリレンジイソシアネート（ＴＤＩ）系が好適である。硬化剤の添加量は、使用する全樹脂量を１００重量部とした場合、２０重量部〜１００重量部とすることが好ましい。また、上述した硬化剤の他にも、センサーマーク部４に、必要に応じて、有機顔料、無機顔料あるいは潤滑剤等を添加してもよい。
【００３７】
バックコート層５は、樹脂を含有する。基材２の他方の面にバックコート層５を形成することで、インクリボン１と印画ヘッドとの摩擦摺動を一定に保ち、インクリボン１を安定に走行させることができる。
【００３８】
また、このバックコート層５には、潤滑剤や硬化剤等が添加されていてもよい。バックコート層５中に潤滑剤を添加することで、インクリボン１と印画ヘッドとの間の摩擦を小さくし、インクリボン１の走行性を良好にすることができる。このような潤滑剤としては、例えば炭酸カルシウムやリン酸エステル等が挙げられる。また、バックコート層５中に硬化剤を添加することで、インクリボン１の走行耐久性を向上することができる。このような硬化剤としては、例えばポリイソシアネート等が挙げられる。
【００３９】
以上、本発明の実施の形態について説明したが、本発明に係るインクリボンの構成はこれに限定されるものではなく、本発明の趣旨を逸脱しない範囲で適宜変更が可能である。例えば、インク層とセンサーマーク部との配置は、使用されるプリンタの機種によっても異なる。例えば、上述した実施の形態では、センサーマーク部４が、基材２の全幅に亘って形成されているインクリボン１を例に挙げて説明したが、本発明に係るインクリボン１は、例えば図３に示すように、センサーマーク部４を、基材２の全幅に亘って形成しても構わない。本発明はそのような場合にも適用可能である。
【００４０】
また、本実施の形態に係るインクリボンを用いた印画の方法、プリンタのセンサーによるセンサーマーク部の検知方法などは、従来のインクリボンの場合と同様にして行うことができる。
【００４１】
【実施例】
以下、本発明の効果を調べるべく、上述したような構成のインクリボンを作製し、その特性を評価した実施例について述べる。
【００４２】
〈参考例１〉
まず、以下のようにしてセンサーマーク部用塗料、バックコート層用塗
料、イエローインク層用塗料、マゼンタインク層用塗料及びシアンインク層用塗料を調製した。
【００４３】
・センサーマーク部用塗料
下記組成で示される原材料を配合し、ボールミルにて任意の時間分散後、５μｍ口径のフィルターを通し、センサーマーク部用塗料を調整した。
【００４４】
［カーボンブラック］
第１のカーボンブラック：２０重量部
（コロンビヤン・カーボン社製、ＲＡＶＥＮ−１２５５：平均粒子径２３μｍ）
第２のカーボンブラック：８０重量部
（コロンビヤン・カーボン社製、Ｓｅｖａｃａｒｂ  ＭＴ：平均粒子径３５０μｍ）
［樹脂］
ポリエステルポリウレタン（極性基ＳＯ3Ｎａ含有）：１００重量部
（東洋紡績社製、ＵＲ−８３００）
［溶剤］
メチルエチルケトン：５００重量部
トルエン：５００重量部
【００４５】
・バックコート層用塗料
下記組成で示される原材料を配合し、ディゾルバーにて２時間撹拌後、５０μｍ口径のフィルターを通し、バックコート層用塗料を調整した。なお、硬化剤はバックコート層塗布の１時間前に配合した。
【００４６】
［樹脂］
ポリビニルブチラール：１００重量部
（積水化学社製、エスレックＢＸ−５５ｚ）
［潤滑剤］
炭酸カルシウム：１０重量部
（白石工業社製、白艶華ＤＤ）
リン酸エステル：１０重量部
（東邦化学工業社製、フォスファノールＲＤ−７２０）
リン酸エステル：２０重量部
（第一工業製薬社製、プライサーフＡ２０８Ｓ）
［溶剤］
メチルエチルケトン：８００重量部
トルエン：８００重量部
［硬化剤］
ポリイソシアネート：５０重量部
（日本ポリウレタン工業社製、コロネートＬ−５０Ｅ）
【００４７】
・イエローインク層用塗料
下記組成で示される原材料を配合し、ディゾルバーにて２時間撹拌後、５０μｍ口径のフィルターを通し、イエローインク層用塗料を調整した。
【００４８】
［染料］
イエロー染料：１００重量部
（住友化学社製、ＥＳＣ−１５５）
［樹脂］
ポリビニルブチラール：１００重量部
（電気化学工業社製、３０００Ｋ）
［溶剤］
メチルエチルケトン：９００重量部
トルエン：９００重量部
【００４９】
・マゼンタインク層用塗料
下記組成で示される原材料を配合し、ディゾルバーにて２時間撹拌後、５０μｍ口径のフィルターを通し、マゼンタインク層用塗料を調整した。
【００５０】
［染料］
マゼンタ染料：１００重量部
（住友化学社製、ＥＳＣ−４５１）
［樹脂］
ポリビニルブチラール：１００重量部
（電気化学工業社製、３０００Ｋ）
［溶剤］
メチルエチルケトン：９００重量部
トルエン：９００重量部
【００５１】
・シアンインク層用塗料
下記組成で示される原材料を配合し、ディゾルバーにて２時間撹拌後、５０μｍ口径のフィルターを通し、シアンインク層用塗料を調整した。
【００５２】
［染料］
シアン染料：１００重量部
（サンド社製、フォロンブルーＳＲ−ＰＩ）
［樹脂］
ポリビニルブチラール：１００重量部
（電気化学工業社製、３０００Ｋ）
［溶剤］
メチルエチルケトン：９００重量部
トルエン：９００重量部
次に、上記のようにして得られたバックコート層用塗料を、厚さが６μｍのポリエステルフィルム（東レ社製、ルミラー）の一方の面上に乾燥厚で１μｍとなるように塗布し、６０℃にて４８時間硬化処理を行い、バックコート層を形成した。
【００５３】
次に、リボン状基材の他方の面に、センサーマーク部用塗料を１．５μｍ厚、イエローインク層用塗料、マゼンタインク層用塗料及びシアンインク層用塗料をそれぞれ乾燥厚で１．０μｍとなるように塗布、乾燥することにより、センサーマーク部、イエローインク層、マゼンタインク層及びシアンインク層を形成してインクリボンを作製した。
【００５４】
〈実施例２〉
センサーマーク部用塗料を調整するに際し、第１のカーボンブラックの量を３０重量部とし、第２のカーボンブラックの量を７０重量部としたこと以外は、参考例１と同様にしてインクリボンを作製した。
【００５５】
〈実施例３〉
センサーマーク部用塗料を調整するに際し、第１のカーボンブラックの量を５０重量部とし、第２のカーボンブラックの量を５０重量部としたこと以外は、参考例１と同様にしてインクリボンを作製した。
【００５６】
〈実施例４〉
センサーマーク部用塗料を調整するに際し、第１のカーボンブラックの量を７０重量部とし、第２のカーボンブラックの量を３０重量部としたこと以外は、参考例１と同様にしてインクリボンを作製した。
【００５７】
〈参考例５〉
センサーマーク部用塗料を調整するに際し、第１のカーボンブラックの量を８０重量部とし、第２のカーボンブラックの量を２０重量部としたこと以外は、参考例１と同様にしてインクリボンを作製した。
【００５８】
〈実施例６〉
センサーマーク部用塗料を調整するに際し、第１のカーボンブラックとして、コロンビヤン・カーボン社製のＲＡＶＥＮ−７６０（平均粒子径３０ｎｍ）を用いたこと以外は、実施例２と同様にしてインクリボンを作製した。
【００５９】
〈実施例７〉
センサーマーク部用塗料を調整するに際し、第１のカーボンブラックとして、三菱樹脂社製の＃８５０Ｂ（平均粒子径１８ｎｍ）を用いたこと以外は、実施例２と同様にしてインクリボンを作製した。
【００６０】
〈実施例８〉
センサーマーク部用塗料を調整するに際し、第１のカーボンブラックの量を５０重量部とし、第２のカーボンブラックとして、Ｃａｎｃａｒｂ社製のサーマックスＭＴ（平均粒子径２７０ｎｍ）を用いるとともに、その量を５０重量部としたこと以外は、参考例１と同様にしてインクリボンを作製した。
【００６１】
〈比較例１〉
センサーマーク部用塗料を調整するに際し、第１のカーボンブラックの量を７０重量部とし、第２のカーボンブラックとして、旭カーボン社製の＃３５（平均粒子径８２ｎｍ）を用いるとともに、その量を３０重量部としたこと以外は、参考例１と同様にしてインクリボンを作製した。
【００６２】
〈比較例２〉
センサーマーク部用塗料を調整するに際し、第１のカーボンブラックとして、キャボット社製のＲｅｇａｌ  ９９Ｒ（平均粒子径３５ｎｍ）を用いたこと以外は、実施例２と同様にしてインクリボンを作製した。
【００６３】
以上のようにして作製されたインクリボンについて、透過濃度、表面反射率及び読み取り精度の評価をした。
【００６４】
評価は、反射型のセンサーを有する、オリンパス社製Ｐ−３００のプリンタを用いて行った。また、印画紙には、ソニー社製ＶＰＭ−Ｐ５０ＳＴＢにセットで含まれる印画紙を使用した。
【００６５】
まず、透過濃度としては、マクベス濃度計を用いて測定し、透過濃度が１．５以上である場合を良とした。
【００６６】
また、表面反射率としては、センサーマーク部用塗料を幅広く塗布したものに対して、日本電色社製のＶＧ−ＩＤを用いて２０°Ｇｌｏｓｓを測定し、５０以下の場合を良とした。
【００６７】
また、読み取り精度としては、オリンパス社製のＰ−３００のプリンタを用いてテスト画像を連続で１００枚印画し、その際にセンサーがセンサーマーク部を検知できずに過剰にインクリボンが空送りされる回数を数え、空送りの発生が０の場合を良とした。
【００６８】
参考例１、実施例２〜実施例４、参考例５、実施例６〜実施例８、比較例１及び比較例２のインクリボンについての評価結果を、センサーマーク部におけるカーボンブラックの組成とともに表１に示す。
【００６９】
【表１】
0004366761.tif 000002
【００７０】
表１から、第２のカーボンブラックとして平均粒子径が２７０ｎｍよりも小さいものを用いた比較例１のインクリボンでは、透過濃度は高いものの、表面反射率が大きく、読み飛ばしも多いことがわかる。また、また、第１のカーボンブラックとして平均粒子径が３０ｎｍよりも大きなものを用いた比較例のインクリボンでは、透過濃度が小さく、読み飛ばしが発生していることがわかる。
【００７１】
一方、第１のカーボンブラックとして平均粒子径が３０ｎｍ以下のものを用い、かつ、第２のカーボンブラックとして平均粒子径が２７０ｎｍ以上のものを用いた実施例２〜実施例４、実施例５〜実施例８のインクリボンでは、透過濃度、表面反射率ともにほぼ満足した特性が得られており、読み飛ばしもほとんど発生していないことがわかる。
【００７２】
その中でも、第１のカーボンブラックと第２のカーボンブラックとを、重量比で７０：３０〜３０：７０の範囲内の配合比で含有する実施例２〜実施例４、実施例６〜実施例８のインクリボンでは、特に良好な透過濃度、表面反射率特性が得られ、読み飛ばしの発生も全く見られない。
【００７３】
従って、以上の結果より、平均粒子径が３０ｎｍ以下である第１のカーボンブラックと、平均粒子径が２７０ｎｍ以上である第２のカーボンブラックとを含有するセンサーマーク部を備えたインクリボンは、当該センサーマーク部の透過濃度及び表面反射率特性を両立することができ、プリンタのセンサーによる読み飛ばしの少ないものとなることがわかった。
【００７４】
さらに、センサーマーク部に含有される第１のカーボンブラックと第２のカーボンブラックとの配合比を、重量比で７０：３０〜３０：７０の範囲内とするときに、特に顕著な効果が得られることがわかった。
【００７５】
【発明の効果】
本発明では、平均粒子径が１５μｍ以上、３０ｎｍ以下である第１のカーボンブラックと、平均粒子径が２７０ｎｍ以上である第２のカーボンブラックとを含有し、第１のカーボンブラックと第２のカーボンブラックの配合比を７０：３０〜３０：７０の範囲内とし、厚さが０．５μｍ以上、１．５μｍ以下であり、透過濃度が１．５以上であるセンサーマーク部を備えることで、高い透過濃度と低い表面反射率とを両立し、読み取り誤差のない、優れたインクリボンを実現することができる。
【００７６】
さらに、本発明では、センサーマーク部の厚みを薄くすることができ、長期保存時においても、センサーマーク部の写りのない、保存安定性にも優れたインクリボンを実現することができる。
【図面の簡単な説明】
【図１】本実施の形態に係るインクリボンの一構成例を示す断面図である。
【図２】本実施の形態に係るインクリボンの一構成例を示す平面図である。
【図３】本実施の形態に係るインクリボンの他の構成例を示す平面図である。
【図４】透過型センサーによってセンサーマーク部の位置を検出している状態を示す模式図である。
【図５】透過型センサーによってセンサーマーク部の位置を検出している状態を示す模式図である。
【図６】透過反射型センサーによってセンサーマーク部の位置を検出している状態を示す模式図である。
【図７】透過反射型センサーによってセンサーマーク部の位置を検出している状態を示す模式図である。
【図８】透過反射型センサーにおいて、センサマーク部の表面で光が反射した状態を示す模式図である。
【符号の説明】
１  インクリボン、  ２  基材、  ３Ｙ  イエローインク層、  ３Ｍ  マゼンタインク層、  ３Ｃ  シアンインク層、  ４  センサーマーク部  ５  バックコート層
【図１】
0004366761.tif 000003
【図２】
0004366761.tif 000004
【図３】
0004366761.tif 000005
【図４】
0004366761.tif 000006
【図５】
0004366761.tif 000007
【図６】
0004366761.tif 000008
【図７】
0004366761.tif 000009
【図８】
0004366761.tif 000010